제 2 단계 로서 , 제 1 단계 에 의해 성형 된 판상 형 심재 를 컨베이어 를 통해 가열 수단 ( 전열 식 히터 ) 이 설치 된 가열 구간 ( 140 ℃ ~ 170 ℃) 을 통과 시킨 후 , 연속 해서 그 양 면 혹은 어느 한 면 에 선택 적 으로 용융 된 피복재 인 열경화성 수지 를 도포 하 면서 열연 롤러 를 통과 시키 고 , 다시 전술 한 바 와 같 은 가열 구간 ( < 140 ℃ ~ > 170 ℃) 을 컨베이어 를 통해 이송 시켜 일체 화 한다 . 상기 심재 피복층 의 두께 는 일정 한 두께 ( 예 : 0 . 1 mm ~ 0 . 5 mm ) 로 심재 표면 에 도포 될 수 있 다 .